ТРИКОТАЖНОЕ ОГНЕ-, ТЕРМОСТОЙКОЕ ФУТЕРОВАННОЕ ПОЛОТНО "НЕТОГОН 400"

Полезная модель относится к текстильной промышленности, в частности к трикотажным полотнам, предназначенным для защиты человека от огня и высоких температур.
Эти полотна могут применяться для изготовления огне- и термозащитных зимних бельевых изделий, подшлемников, фуфаек, джемперов и т.д. для работников нефтегазового и энергетического комплексов, горячих цехов, военных специалистов и сотрудников МЧС, работающих в условиях, связанных с опасностью возникновения огня и высоких температур.
2
Известно трикотажное огне-, термостойкое полотно с поверхностной плотностью 260 г/м, выполненное футерованным переплетением из смесовой пряжи на основе термоокисленных полиакрилонитрильных и натуральных волокон с вложением огнестойких модакриловых волокон. (Журнал «Технический текстиль», №26, 2011, от 19.10.2011, http://rustm.net/catalog/article/2045.html).
Недостатком известного полотна является то, что оно не обладает устойчивостью к деструкции при воздействии открытого пламени.
2
Наиболее близким аналогом предложенного технического решения является трикотажное огне-, термостойкое футерованное полотно с поверхностной плотностью 250-260 г/м, имеющее огнезащитную лицевую и комфортную изнаночную стороны. Лицевая и изнаночная стороны содержат пряжу из смеси химических огнестойких и натуральных волокон.
При этом грунтовые и покровные нити состоят из смесовой пряжи с содержанием огнестойких модакриловых не менее 55% и хлопковых волокон, а футерная нить - из смесовой пряжи с содержанием модакриловых и не менее 45% хлопковых волокон.
Линейная плотность грунтовых и покровных нитей из смесовой пряжи составляет 18,5 текс×1, а футерной нити из смесовой пряжи - 18,5 текс×2 (RU 120 970 U1, 10.10.2012, кл. D99Z 99/00).
Хлопковые волокна, входящие в состав смесовой пряжи, из которой получены грунтовые и покровные нити, образующие лицевую сторону полотна, не обладают огне-, термостойкостью, что не позволяет изготовить трикотажное полотно с высокими огне-, термозащитными свойствами и не дает возможности сохранить их после многочисленных стирок.
Предложенное техническое решение устраняет указанные недостатки.
Техническим результатом полезной модели является повышение огне-, термостойкости трикотажного полотна и его устойчивости к стирке при сохранении высокой гигроскопичности.
Данный технический результат достигается тем, что в трикотажном огне-, термостойком футерованном полотне, имеющем огнезащитную лицевую сторону из огнестойкой смесовой пряжи и комфортную изнаночную сторону, грунтовые и покровные нити лицевой стороны имеют линейную плотность 33,3 текс и 20 текс соответственно и выполнены из смесовой пряжи на основе огнестойких модакриловых волокон и огнестойкой вискозы в их массовом соотношении 70:30 соответственно, а изнаночная сторона содержит футерную нить из шерстяной пряжи линейной плотности 62,5 текс.
2
При этом поверхностная плотность полотна составляет от 400 до 440 г/м.
Введение в состав смесовой пряжи для изготовления грунтовых и покровных нитей заявленной линейной плотности огнестойких модакриловых волокон и огнестойкой вискозы в массовом соотношении 70:30 соответственно позволяет получить трикотажное полотно торговой марки «Нетогон 400» с высокими огне-, термостойкими свойствами, а футерной нити их шерстяных волокон - дополнительно повысить его термозащитные свойства. Их совместное использование дает возможность сохранить огне-, термостойкость полотна при последующих стирках.
Шерсть является естественным антипиреном, не воспламеняется и не поддерживает горение, что является очень важным для обеспечения безопасности полотна, а также не выделяет токсичных газов при взаимодействии с огнем.
Использование вискозных волокон на лицевой стороне и шерстяных на изнаночной позволяет сохранить высокую гигроскопичность полотна.
В кулирном однофонтурном трикотаже футерованного переплетения футерная нить, ввязываемая в трикотаж и лежащая в виде свободных отрезков на изнанке, расчесывается для образования ворсовой теплозадерживающей поверхности.
Трикотажное полотно футерованного переплетения «Нетогон 400» изготавливают на кругловязальной машине 20-го класса JUMBERCA SVF-2 (Италия).
В качестве грунтовых и покровных нитей, образующих лицевую сторону полотна, используют нити из огнестойкой смесовой пряжи из огнестойких модакриловых волокон с кислородным индексом 33 и огнестойкой вискозы с кислородным индексом 28 в массовом соотношении 70:30 соответственно. Для грунтовых - линейной плотности 33,3 текс, для покровных - 20 текс.
В качестве футерной нити, образующей изнаночную сторону, используют шерстяную пряжу линейной плотности 62,5 текс (шерсть 100%).
Полученное полотно подвергают отделке по известной технологии путем отварки, сушки, ворсования на щеточной машине фирмы «Марио-Кроста» (Италия) и заключительной отделки на сушильно-ширильно-стабилизационной машине фирмы «Брюкнер» (Германия).
2
Трикотажное огне-, термостойкое полотно «Нетогон 400» содержит 45,5 мас. % огнестойких модакриловых волокон, 19,5 мас. % огнестойкой вискозы, 35 мас. % шерсти и имеет поверхностную плотность от 400 до 440 г/м.
Для проведения сравнительных испытаний было изготовлено трикотажное полотно по прототипу.
В таблице 1 приведены значения параметров предложенных трикотажных огне-, термостойких полотен (примеры 1-3) и полотна по прототипу (пример 4). В таблице 2 представлены результаты сравнительных испытаний.
Из полученных трикотажных полотен были изготовлены огне-, термозащитные трикотажные изделия: по примеру 1 - подшлемники, по примеру 2 - комплект зимнего термобелья (фуфайка с длинными рукавами и кальсоны), по примеру 3 - джемпер.
Устойчивость образцов к воздействию открытого пламени определяли по ГОСТ 15025-2012 «Система стандартов безопасности труда (ССБТ). Одежда специальная для защиты от тепла и пламени. Метод испытаний на ограниченное распространение пламени»; огнестойкость после 25 стирок - по ГОСТ 11209-2014 «Ткани для специальной одежды. Общие технические требования. Методы испытаний»; термостойкость - по ГОСТ Р 12.4.234-2012 «Система стандартов безопасности труда (ССБТ). Одежда специальная для защиты от термических рисков электрической дуги. Общие технические требования и методы испытаний»; гигроскопичность - по ГОСТ 3816-81 (ИСО 811-81) «Полотна текстильные. Методы определения гигроскопических и водоотталкивающих свойств (с Изменениями N 1-4)».
Заявляемое трикотажное огне-, термостойкое полотно «Нетогон 400» может быть изготовлено промышленным способом в условиях фабричного производства с использованием имеющегося оборудования, материалов и технологии.
Термостойкость* - процент усадки образца после температурного воздействия.